КАТАЛИЗАТОР И СПОСОБ ПРИГОТОВЛЕНИЯ КАТАЛИЗАТОРА

2
1. Дисперсный катализатор в форме частиц, имеющих минимальный размер по меньшей части 0,8 мм, включающий переходный металл или его соединение, диспергированные на материале пористого носителя, отличающийся тем, что частицы указанного катализатора включают по меньшей мере 35% масс. суммарного переходного металла, и площадь поверхности переходного металла в указанном катализаторе составляет по меньшей мере 110 м/г переходного металла, и насыпной вес после уплотнения постукиванием слоя частиц катализатора составляет по меньшей мере 0,7 г/мл.
2. Катализатор по п.1, в котором пористый носитель включает переходный оксид алюминия.
3. Катализатор по п.1 или 2, в котором материал пористого носителя имеет бимодальное распределение размеров пор.
4. Катализатор по п.3, в котором материал пористого носителя имеет распределение размера пор, измеренное ртутной порозиметрией, в котором по меньшей мере 20% суммарного объема пор содержится в порах, имеющих диаметр от 100 нм до 700 нм, и по меньшей мере 30% суммарного объема пор содержится в порах, имеющих диаметр от 5 нм до 20 нм.
5. Катализатор по любому из пп.1, 2 или 4, в котором материал пористого носителя имеет объем пор по меньшей мере 1,0 мл/г.
6. Катализатор по любому из пп.1, 2 или 4, в котором пористый носитель находится в форме экструдированных цилиндров или лопастных цилиндров.
7. Катализатор по п.3, в котором переходный металл выбирают из кобальта, никеля или меди и который может содержать более чем один переходный металл.
8. Катализатор по п.3, в котором материал пористого носителя имеет объем пор по меньшей мере 1,0 мл/г.
9. Катализатор по п.3, в котором пористый носитель находится в форме экструдированных цилиндров или лопастных цилиндров.
10. Катализатор по п.3, в котором переходный металл выбирают из кобальта, никеля или меди и который может содержать более чем один переходный металл.
11. Катализатор по п.7, в котором переходный металл включает никель.
2
12. Катализатор по любому из пп.7 или 11, в котором площадь поверхности металла указанного катализатора составляет по меньшей мере 120 м на грамм переходного металла.
13. Способ получения катализатора, включающего переходный металл или его соединение, диспергированные на материале пористого носителя, где указанный катализатор содержит по меньшей мере 35% масс. суммарного переходного металла, включающий стадии:
(a) обеспечения раствором аммиачного комплекса указанного переходного металла;
(b) пропитки указанным раствором аммиачного комплекса материала пористого носителя в форме частиц, имеющих минимальный размер по меньшей мере 0,8 мм, где общий объем пор больше 1,0 мл/г;
(c) сушки пропитанных частиц носителя, полученных на стадии (b);
(d) повторения стадий (b) и (с) по меньшей мере еще четыре раза до тех пор, пока количество переходного металла в частице не достигнет требуемого уровня, и включения стадии
(e) прокаливания высушенных пропитанных частиц со стадии (с) при температуре и длительности, достаточных для превращения по меньшей мере большей части соединений переходного металла, пропитавших носитель, в оксиды переходного металла;
(f) необязательно восстановления по меньшей мере 50% оставшегося соединения переходного металла и оксида переходного металла в элементарный металл.
14. Способ по п.13, в котором указанный раствор аммиачного комплекса является аммиачно-карбонатным раствором никеля.
15. Способ по п.13 или 14, в котором стадии (b) и (с) проводят три раза, затем проводят стадию (е), и затем проводят стадии (b) и (с) еще три раза, и затем еще раз проводят стадию (е).
16. Способ по п.13 или 14, в котором прокаленный катализатор с конечной стадии (е) восстанавливают в водородсодержащем газе и затем пассивируют, используя кислородсодержащий газ, так, чтобы температура катализатора не превышала 100°С, когда он подвергается воздействию воздуха.
17. Способ по п.15, в котором прокаленный катализатор с конечной стадии (е) восстанавливают в водородсодержащем газе и затем пассивируют, используя кислородсодержащий газ, так, чтобы температура катализатора не превышала 100°С, когда он подвергается воздействию воздуха.
18. Способ осуществления гидрирования способного к гидрированию органического соединения путем контактирования указанного способного к гидрированию органического соединения с водородсодержащим газом, отличающийся тем, что контактирование осуществляют в присутствии дисперсного катализатора по любому из пп.1-12.
19. Способ осуществления гидрирования способного к гидрированию органического соединения путем контактирования указанного способного к гидрированию органического соединения с водородсодержащим газом, отличающийся тем, что контактирование осуществляют в присутствии дисперсного катализатора, изготовленного согласно способу по любому из пп.13-18.